Procédé de préparation d'un matériau de cathode modifié d'oxyde de lithium-nickel-cobalt-manganèse, comprenant les étapes suivantes : effectuer une réaction mixte sur une solution mixte de modification et une matrice d'oxyde de lithium-nickel-cobalt-manganèse à revêtir pour former un film de chitosane modifié sur une surface de la matrice d'oxyde de lithium-nickel-cobalt-manganèse, puis effectuer une lyophilisation pour que le film de chitosane modifié forme une structure poreuse, dans lequel, la solution mixte de modification est obtenue en mélangeant une solution de revêtement de chitosane modifié et des particules conductrices modifiées avec un agent de couplage au silane ; la solution de revêtement de chitosane modifié est obtenue en mélangeant du chitosane modifié et un solvant ; le chitosane modifié est obtenu en modifiant le chitosane avec un composé d’imidazole avec un carboxyle ; et l'agent de couplage au silane est un silane avec un éthyoxyle. Procédé de préparation selon la revendication 1, dans lequel la solution mixte de modification est pulvérisée sur une surface de la matrice d'oxyde de lithium-nickel-cobalt-manganèse à revêtir, puis lyophilisée, de préférence, le rapport massique de la solution de revêtement de chitosane modifié, des particules conductrices modifiées avec l'agent de couplage au silane, et de la matrice d'oxyde de lithium-nickel-cobalt-manganèse est de (80 à 100):(3 à 5):100. Procédé de préparation selon la revendication 1, dans lequel chaque litre de la solution de revêtement de chitosane modifié contient de 30 g à 50 g de chitosane modifié ; de préférence, le solvant est une solution aqueuse d'acide acétique ; et de préférence, la concentration volumique d'un acide acétique dans la solution aqueuse d'acide acétique est de 0,5 % à 1,5 %. Procédé de préparation selon la revendication 3, dans lequel le chitosane modifié est obtenu par une réaction d'acylation entre le composé d'imidazole avec un carboxyle et le chitosane ; de préférence, le composé d'imidazole avec un carboxyle comprend au moins un parmi l'acide imidazole-4-acétique et l'acide imidazole-1-carboxylique ; de préférence, le rapport molaire du composé d'imidazole avec un carboxyle et le chitosane est de (1 à 3):(2 à 5) ; et de préférence, un nombre de mailles du chitosane est de 40 mailles à 80 mailles, et un degré de désacétylation du chitosane est de 85 % à 95 %. Procédé de préparation selon la revendication 1, dans lequel l'agent de couplage au silane est un époxy silane avec un éthoxyle ; de préférence, l'agent de couplage au silane est un époxy silane alicyclique avec un éthoxyle ; et de préférence, l'époxy silane est le triéthoxy[2-(7-oxabicyclo[4.1.0]hept-3-yl)éthyl]silane. Procédé selon la revendication 1, dans lequel les particules conductrices comprennent au moins un nanotube d’oxyde de zinc et de carbone. Procédé de préparation selon la revendication 1, dans lequel la matrice d'oxyde de lithium-nickel-cobalt-manganèse est formée par mélange et frittage d'un précurseur de nickel, de cobalt et de manganèse et d'une source de lithium ; de préférence, le précurseur de nickel, de cobalt et de manganèse est un hydroxyde de nickel-cobalt-manganèse ; de préférence, la source de lithium comprend du carbonate de lithium ; de préférence, un procédé de préparation de la matrice d'oxyde de lithium-nickel-cobalt-manganèse comprend en outre : une pulvérisation du matériau fritté pour obtenir une poudre d'oxyde de lithium-nickel-cobalt-manganèse ; et de préférence, la taille de particule médiane de la poudre d'oxyde de lithium-nickel-cobalt-manganèse est de 10 µm à 20 µm. Procédé de préparation selon la revendication 1, dans lequel la lyophilisation est un séchage sous vide effectué dans un environnement congelé. Procédé de préparation selon la revendication 1, comprenant en outre les étapes suivantes : laver la matrice d'oxyde de lithium-nickel-cobalt-manganèse revêtue du film de chitosane modifié poreux sur la surface pour éliminer le solvant résiduel, puis effectuer une séparation solide-liquide pour obtenir une substance en phase solide, et sécher la substance en phase solide. Matériau de cathode modifié d'oxyde de lithium-nickel-cobalt-manganèse, préparé par le procédé de préparation selon l’une quelconque des revendications 1 et 9.